(57)【要約】【課題】塗膜性能をより向上できる塗料組成物及びその使用方法を提供する。【解決手段】本発明の塗料組成物は、消石灰、無機フィラー、増粘剤、水溶性樹脂、及び水を含有している。本発明の塗料組成物は、消石灰、無機フィラー、及び増粘剤を含有する粉剤と、水溶性樹脂及び水を含有する液剤の２剤式として構成してもよい。２剤式の塗料組成物は、使用時に粉剤と液剤とを混合することにより調製されてもよい。【選択図】なし【特許請求の範囲】
【請求項１】
消石灰、無機フィラー、増粘剤、水溶性樹脂、及び水を含有する塗料組成物。
【請求項２】
前記消石灰、無機フィラー、及び増粘剤を含有する粉剤と、
前記水溶性樹脂及び水を含有する液剤とを含む請求項１に記載の塗料組成物。
【請求項３】
消石灰、無機フィラー、及び増粘剤を含有する粉剤と、水溶性樹脂及び水を含有する液剤とを含む塗料組成物の使用方法であって、
前記粉剤と液剤を混合し、混合液を調製する工程、該混合液を塗布対象面に塗布及び乾燥させる施工を複数回繰り返すことにより０．５〜２．５ｍｍの塗膜を形成する工程を含んでなる塗料組成物の使用方法。
【発明の詳細な説明】
【技術分野】
【０００１】
本発明は、塗膜性能を向上させた塗料組成物及びその使用方法に関する。
【背景技術】
【０００２】
一般に、外壁等の壁面に美観や耐久性等を付与するために用いられる塗布剤として漆喰や塗料組成物が知られている。漆喰は、主成分として消石灰（水酸化カルシウム）を含有し、必要により粉末海苔、炭酸カルシウム等の成分を含有している。例えば、従来より特許文献１，２に開示される塗布剤が知られている。特許文献１は、漆喰、ゼオライト、水等を混合することにより得られる漆喰スラリーについて開示している。特許文献２は、合成樹脂を含有する塗料組成物について開示している。塗料組成物に用いられる合成樹脂として、例えばアクリル樹脂、エポキシ樹脂、フッ素樹脂、ウレタン樹脂等について例示している。
【先行技術文献】
【特許文献】
【０００３】
【特許文献１】特開平９−２３５８５２号公報
【特許文献２】特開２００６−１５０３３７号公報
【発明の概要】
【発明が解決しようとする課題】
【０００４】
漆喰は、塗工に技術を要し、容易に塗工し、審美な仕上がり感を有する塗膜を得ることが難しいという問題があった。一方、合成樹脂を主成分として含有する塗料組成物は、スプレーや刷毛等により、容易に塗布することができるというメリットを有する。しかしながら、塗膜性能、特に耐久性の点で未だ劣るという問題があった。
【０００５】
本発明の目的とするところは、塗膜性能をより向上させた塗料組成物及びその使用方法を提供する。
【課題を解決するための手段】
【０００６】
本発明の塗料組成物は、消石灰、無機フィラー、増粘剤、水溶性樹脂、及び水を配合して構成したことにより、塗膜性能をより向上できることを見出したことに基づくものである。
【０００７】
上記目的を達成するために、本発明の一態様では、消石灰、無機フィラー、増粘剤、水溶性樹脂、及び水を含有する塗料組成物を提供する。前記消石灰、無機フィラー、及び増粘剤を含有する粉剤と、前記水溶性樹脂及び水を含有する液剤とを含んでもよい。
【０００８】
本発明の別の態様では、消石灰、無機フィラー、及び増粘剤を含有する粉剤と、水溶性樹脂及び水を含有する液剤とを含む塗料組成物の使用方法であって、前記粉剤と液剤を混合し、混合液を調製する工程、該混合液を塗布対象面に塗布及び乾燥させる施工を複数回繰り返すことにより０．５〜２．５ｍｍの塗膜を形成する工程を含んでなる塗料組成物の使用方法を提供する。
【発明の効果】
【０００９】
本発明によれば、塗膜性能をより向上できる。
【発明を実施するための形態】
【００１０】
以下、本発明を具体化した塗料組成物の一実施形態を説明する。本実施形態の塗料組成物に含有される消石灰（水酸化カルシウム）は、塗膜性能の向上の観点から配合される。消石灰は、一般的な漆喰材料として用いることができる粉末状の工業用消石灰であれば、いずれも適用することができる。消石灰の平均粒子径は、分散性、塗布性等の観点から適宜設定することができるが、好ましくは１〜６００μｍ、より好ましくは１０〜５００μｍである。消石灰の平均粒子径は、篩を用いて調整することができる。
【００１１】
塗料組成物中における消石灰の含有量は、適宜設定されるが、好ましくは０．１〜１５質量％、より好ましくは１〜１０質量％である。かかる範囲に規定することにより、塗膜性能をより向上させることができる。
【００１２】
無機フィラーは、塗膜性能の向上の観点から配合される。無機フィラーの具体例としては、例えば炭酸カルシウム、アルミナ、シリカ、酸化チタン、雲母、タルク等が挙げられる。無機フィラーの平均粒子径は、分散性、塗布性等の観点から適宜設定することができるが、好ましくは１〜６００μｍ、より好ましくは１０〜５００μｍである。無機フィラーの平均粒子径は、篩を用いて調整することができる。また、分散性、塗布性等の観点から２種類の大きさの異なる（粒度分布曲線において２つのピークを有する）無機フィラーを用いることが好ましい。
【００１３】
塗料組成物中における無機フィラーの含有量は、適宜設定されるが、好ましくは３０〜９０質量％、より好ましくは４０〜８０質量％である。かかる範囲に規定することにより、塗膜性能をより向上させることができる。
【００１４】
増粘剤は、塗膜性能の向上の観点から配合される。増粘剤の具体例としては、例えばセルロース系増粘剤、ポリビニル系増粘剤等を挙げることができる。セルロース系増粘剤の具体例としては、例えばメチルセルロース、エチルセルロース、ヒドロキシエチルセルロース、ヒドロキシプロピルセルロース、カルボキシメチルセルロース等が挙げられる。ポリビニル系増粘剤の具体例として、例えばポリビニルカプロラクタム、ポリビニルアルコール、ポリビニルピロリドン、酢酸ビニル−ビニルピロリドンポリマー、ポリビニルブチラール等が挙げられる。
【００１５】
塗料組成物中における増粘剤の含有量は、適宜設定されるが、好ましくは０．０００１〜１質量％、より好ましくは０．０１〜０．５質量％である。かかる範囲に規定することにより、塗膜性能をより向上させることができる。
【００１６】
水溶性樹脂は、重合固化することにより塗膜を形成する。水溶性樹脂としては、塗料成分として用いられる公知の水溶性樹脂成分を適宜採用することができる。水溶性樹脂の具体例としては、例えばアクリル系樹脂、アクリルシリコン系樹脂、エポキシ系樹脂、ウレタン系樹脂、エステル系樹脂等が挙げられる。これらの中で、塗膜性能の向上の観点からアクリルシリコン系樹脂が好ましく適用される。塗料組成物中における水溶性樹脂の含有量は、適宜設定されるが、好ましくは０．１〜１０質量％、より好ましくは１〜５質量％である。かかる範囲に規定することにより、塗膜性能をより向上させることができる。
【００１７】
水は、上記各成分を分散させるための溶媒として適用される。塗料組成物中における水の含有量は、適宜設定されるが、固形分の分散性の観点から、好ましくは１０〜５０質量％、より好ましくは１５〜３０質量％である。
【００１８】
本実施形態の塗料組成物の保存形態は、特に限定されないが、例えば上記含有成分を全て混合し、密閉容器内に充填することにより保存することができる。もしくは、上記含有成分のうち、消石灰、無機フィラー、及び増粘剤を混合した固形分（粉末分）からなる粉剤と、水溶性樹脂及び水を混合した液状の液剤の２剤式として保存し、使用時に混合するように構成してもよい。塗料組成物を２剤式として構成することにより、保存安定性をより向上させることができる。
【００１９】
塗料組成物の塗布対象面への塗布方法は、特に限定されず、公知の方法、例えばスプレー、ローラ、刷毛、コテ塗り等を適用することができる。これらの中で、塗工が容易である観点から、スプレーを用いた塗装方法を適用することが好ましい。また、塗膜を形成するための塗装回数は、特に限定されず、一度塗りであってもよく、塗装と乾燥を複数回繰り返すことにより塗膜を形成してもよい。塗装された塗膜の膜厚を厚くし、塗膜性能をより向上させるために、複数回の塗装処理により塗膜を形成することが好ましい。塗料組成物の塗布により形成される塗膜の膜厚は、目的、適用対象等によって適宜設定されるが、塗膜性能、塗装コスト等の観点から、好ましくは０．５〜２．５ｍｍ、より好ましくは１〜２ｍｍである。
【００２０】
本実施形態の塗料組成物によれば、以下のような効果を得ることができる。
（１）本実施形態の塗料組成物は、消石灰、無機フィラー、増粘剤、水溶性樹脂、及び水を配合して構成した。したがって、塗料組成物を用いて形成された塗膜の耐久性等の塗膜性能をより向上できる。また、スプレー、ローラ、刷毛等の公知の塗装方法を適用することができるため、低コストで容易に塗工することができる。また、スプレー等の公知の塗装方法を適用して塗工した場合、塗布ムラ等を抑制し、容易に審美な塗布面を形成することができる。
【００２１】
（２）本実施形態の塗料組成物は、特に消石灰、無機フィラー等の成分により、合成樹脂を含有する公知の一般的塗料組成物に比べて膜厚に塗装することができる。したがって、特に塗膜の熱抵抗値を高めて優れた断熱特性を得ることができる。また、防錆効果及び耐候性を向上させ、塗膜の耐久性をより向上させることができる。また、調湿効果により、カビ及び細菌の発生を抑制することができる。また、塗膜の柔軟性に優れるため、基材の熱膨張によるひび割れ等を抑制することができる。
【００２２】
（３）本実施形態の塗料組成物は、例えば錆び面の塗膜塗り替え工程において、一般的な塗工方法である塗料組成物の塗布前に錆び止め下地処理を必ずしも必要としない。したがって、塗工処理を簡略化することができる。
【００２３】
なお、上記実施形態は以下のように変更してもよい。
・上記実施形態の塗料組成物は、消石灰、無機フィラー、増粘剤、水溶性樹脂、及び水を配合して構成した。その他、本発明の効果を阻害しない範囲内において、有機溶剤、顔料、分散剤、消泡剤、界面活性剤、防食剤、抗菌剤等の公知の添加剤を配合してもよい。
【００２４】
・上記実施形態の塗料組成物が塗布される適用対象としては、特に限定されず、塗装が必要とされる外壁、屋根等の外装、天井、内壁等の内装、外装又は内装用建材、水周り、外構等に適用することができる。また、適用される下地材料は、特に限定されず、木材、金属、モルタル、石膏ボード、アスファルト、コンクリート、クロス（紙、繊維）、プラスチック板等に塗布することができる。
【実施例】
【００２５】
以下に試験例を挙げ、前記実施形態をさらに具体的に説明するが、本発明はこれらに限定されるものではない。
＜試験例１：塗料組成物の塗布性、塗膜の表面外観及び耐久性の評価＞
表１に示される各成分を混合して各実施例及び比較例の塗料組成物を調製した。なお、表中における各成分の配合を示す数値の単位は質量％である。得られた各塗料組成物を用いて、塗布性、塗膜の表面外観及び耐久性（耐候性）について評価を行った。
【００２６】
（塗布性）
各例の塗料組成物を塗装用のスプレーガン（口径５ｍｍ、吹き付け圧０．３〜０．６ＭＰａ）を用いて所定範囲の壁面に塗装処理を施した。その際、スプレーガンを使用して問題なく塗装することができる場合を○、粘度がやや高く又は分散性がやや低下することにより、塗布性がやや低下する場合を△、粘度が高く又は分散性が低く、スプレーガンを使用して塗装することができない場合を×とした。結果を表１に示す。
【００２７】
（表面外観）
上記塗布性の試験において、塗料組成物を吹き付けた壁面について、乾燥後の塗膜を目視にて評価した。ムラなく塗装され、所望の審美な表面外観が得られている場合を○、やや塗装ムラが生じ、塗装外観がやや低下する場合を△、塗装ムラが生じ、塗装外観が劣る場合を×とした。結果を表１に示す。
【００２８】
（耐候性）
各例の塗料組成物を刷毛を用いて基板としてのプラスチック板（長さ１５０ｍｍ×幅７０ｍｍ×厚さ２ｍｍ）の表面に塗布した。複数回の塗布及び乾燥工程を経ることにより、厚さ１．５ｍｍの塗膜を形成した。得られた塗膜形成基板を日本塗料検査協会のキセノンアーク灯促進耐候性試験（２０００時間）を実施した。試験条件は、射照度６０Ｗ／ｍ２（３００〜４００ｎｍ）、ブラックパネル温度約６３±３℃とした。試験終了後の試験片の塗膜表面を目視にて観察することにより、耐候性について評価した。変色、割れ等の劣化が生じていない場合を○、やや変色、割れ等の劣化が生じている場合を△、変色、割れ等の劣化が生じ、耐候性がない場合を×とした。結果を表１に示す。
【００２９】
【表１】
2017171857.tif 000002
表１に示されるように、実施例１の構成は、表面外観に優れる塗膜が得られ、さらに耐久性に優れる塗膜が得られることが確認された。一方、消石灰、無機フィラー、又は増粘剤を含有しない各比較例は、特に耐久性に優れる塗膜を得ることができなかった。
【００３０】
＜試験例２：塗膜の熱伝導率の評価＞
上記実施例１の塗料組成物を用いて得られた塗膜について、熱伝導率を測定した。市販の熱伝導率測定装置（英弘精機社製、ＨＣ−０７４／２００）を用い、ＪＩＳＡ１４１２−２（１９９９）の熱伝導率の測定方法に準拠して行った。
【００３１】
その結果、実施例１の塗料組成物を用いて得られた塗膜の熱伝導率は、０．２２Ｗ／（ｍ・Ｋ）であった。例えば、市販される一般的な漆喰の熱伝導率は、約０．７Ｗ／（ｍ・Ｋ）及び一般的な水溶性樹脂塗料の塗膜の熱伝導率は、約０．５Ｗ／（ｍ・Ｋ）であることが知られている。つまり、本発明の塗料組成物を用いて得られる塗膜は、優れた断熱効果が得られることが期待される。
【００３２】
また、実施例１の塗料組成物を１．５ｍｍ程度の膜厚で塗装した場合、熱抵抗値（膜厚／熱伝導率）は、約０．００７（ｍ２・Ｋ／Ｗ）となる。例えば、熱伝導率が０．１２Ｗ／（ｍ・Ｋ）の市販される断熱性塗料を厚さ０．３〜０．５ｍｍで塗膜を形成した場合、塗膜の熱抵抗値は、約０．００２５〜０．００４（ｍ２・Ｋ／Ｗ）となる。つまり、本発明の塗料組成物を用いて得られる塗膜は、断熱性塗料と比べて２倍程度高い熱抵抗値が得られることが確認された。つまり、本発明の樹脂組成物により形成される塗膜は、優れた断熱効果が得られることが期待される。
【００３３】
次に、上記実施形態及び別例から把握できる技術的思想について、以下に追記する。（イ）前記無機フィラーは、炭酸カルシウムである前記塗料組成物。（ロ）前記水溶性樹脂は、アクリルシリコン樹脂である前記塗料組成物。